(57)【特許請求の範囲】
【請求項１】
可撓性プラスチック基材の一方の面に、少なくとも、無機酸化物の薄膜、シランカップリング剤を含む水・アルコ−ル系組成物によるコ−ティング薄膜、ポリウレタン系樹脂を主成分とするアンカ−コ−ト剤による、ＪＩＳ規格Ｋ７１１３に基づいて、１００〜３００％の範囲内からなる引っ張り伸度を有するアンカ−コ−ト剤層またはポリウレタン系樹脂を主成分とするラミネ−ト用接着剤による、ＪＩＳ規格Ｋ７１１３に基づいて、１００〜３００％の範囲内からなる引っ張り伸度を有するラミネ−ト用接着剤層、および、ヒ−トシ−ル性樹脂層を順次に積層させて積層材を構成し、更に、該積層材を、そのヒ−トシ−ル性樹脂層面を対向させて重ね合わせその外周周辺の端部をヒ−トシ−ルしてヒ−トシ−ル部を設けて袋体を構成し、かつ、該袋体に、その開口部から液体または粘調体を充填包装してなることを特徴とする液体小袋包装体。
【請求項２】
可撓性プラスチック基材の他方の面に、更に、基材フィルムを積層してなることを特徴とする上記の請求項１に記載する液体小袋包装体。
【請求項３】
可撓性プラスチック基材が、２軸延伸ナイロンフィルムまたは２軸延伸ポリエチレンテレフタレ−トフィルムからなることを特徴とする上記の請求項１〜２のいずれか１項に記載する液体小袋包装体。
【請求項４】
無機酸化物の薄膜が、無機酸化物の蒸着膜からなることを特徴とする上記の請求項１〜３のいずれか１項に記載する液体小袋包装体。
【請求項５】
無機酸化物の薄膜が、化学気相成長法による無機酸化物の蒸着膜からなることを特徴とする上記の請求項１〜４のいずれか１項に記載する液体小袋包装体。
【請求項６】
無機酸化物の蒸着膜が、酸化ケイ素または酸化アルミニウムの蒸着膜からなることを特徴とする上記の請求項１〜５のいずれか１項に記載する液体小袋包装体。
【発明の詳細な説明】
【０００１】
【発明の属する技術分野】
本発明は、液体小袋包装体に関し、更に詳しくは、強度を有して諸堅牢性に優れ、更に、酸素ガス、水蒸気等のバリア−性に優れ、かつ、優れたラミネ−ト強度を有し、その貯蔵・保管ないし流通中に内容物の風味および食味等を損なうこがなく、例えば、醤油、ソ−ス、出し汁、香辛料、料理用酒類、その他等の液体ないし粘調体からなる調味料類、ス−プ類、果汁類、その他等の各種の液状ないし粘体状の飲食物を充填包装してなる液体小袋包装体に関するものである。
【０００２】
【従来の技術】
従来、液体ないし粘調体からなる調味料類、その他等を充填包装する液体小袋としては、種々の形態からなるものが開発され、提案されているが、それらの最も一般的なものとしては、基材フィルムとしてのポリエチレンテレフタレ−トフィルムあるいはナイロンフィルム、バリア−材としてのアルミニウム箔または塩化ビニリデン系樹脂組成物をコ−ティングした樹脂のフィルム、および、ヒ−トシ−ル性樹脂層としてのポリエチレン系樹脂層を順次に積層させてなる包装用積層フィルムを製袋してなる小袋が知られている。
このものは、醤油、ソ−ス等の液状の調味料を充填包装した場合、酸素ガスバリア−性、あるいは、水蒸気バリア−性等に優れ、更に、諸堅牢性、耐薬品性、その他等にも優れ、長期間にわたって貯蔵、保管しても、内容物の風味および食味等を損なうことなく、小袋としては、極めて優れているものである。
【０００３】
【発明が解決しようとする課題】
しかしながら、上記のような小袋においては、近年の環境問題に対する認識の高まりから、例えば、使用後にゴミとして廃棄し、焼却する場合に、塩化ビニリデン系樹脂を含む包装用材料においては、有害なガスを発生する等の問題点が指摘され、また、アルミニウムを含む包装用材料においては、焼却炉を破損する等の問題点が指摘され、いずれにしても、その廃棄処理に際し、環境への影響等が懸念されているものである。
上記のような問題点を解決するために、例えば、バリア−性を有する素材として、ポリアミド系樹脂、あるいは、エチレン−酢酸ビニル共重合体のケン化物等からなる樹脂のフィルムを使用し、これらを使用した積層材等からなる包装用袋等が提案されているが、これらの場合も、バリア−性が不足したり、あるいは、湿度依存性が大きいこと等から、上記のような問題点を解決するに到っていないというのが実状である。
そこで本発明は、強度を有して諸堅牢性に優れ、更に、酸素ガス、水蒸気等のバリア−性に優れ、かつ、優れたラミネ−ト強度を有し、その貯蔵・保管ないし流通中に内容物の風味および食味等を損なうことなく、更にまた、環境対応に優れた液体ないし粘調体からなる調味料等を充填包装した液体小袋包装体を提供することである。
【０００４】
【課題を解決するための手段】
本発明者は、上記のような問題点を解決すべく種々研究の結果、バリア−材として、無機酸化物の薄膜を有する樹脂のフィルムに着目し、更に、該バリア−材としての無機酸化物の薄膜を有する樹脂のフィルムに、例えば、ヒ−トシ−ル性樹脂層等の他の樹脂のフィルムを積層する際に、シランカップリング剤を含む水・アルコ−ル系組成物、更に、アンカ−コ−ト剤、ラミネ−ト用接着剤等を使用することに着目し、まず、可撓性プラスチック基材の一方の面に、無機酸化物の薄膜を設け、更に、該無機酸化物の薄膜の上に、シランカップリング剤を含む水・アルコ−ル系組成物によるコ−ティング薄膜を設け、更に、アンカ−コ−ト剤によるアンカ−コ−ト剤層および／またはラミネ−ト用接着剤によるラミネ−ト用接着剤層を設け、次いで、ヒ−トシ−ル性樹脂層を積層させて積層材を構成し、而して、該積層材を、そのヒ−トシ−ル性樹脂層面を対向させて重ね合わせその外周周辺の端部をヒ−トシ−ルしてヒ−トシ−ル部を設けて袋体を構成し、更に、該袋体に、その開口部から液体ないし粘調体からなる調味料等を充填包装して液体小袋包装体を製造したところ、強度を有して諸堅牢性に優れ、更に、酸素ガス、水蒸気等のバリア−性に優れ、かつ、優れたラミネ−ト強度を有し、その貯蔵・保管ないし流通中に内容物の風味および食味等を損なうことなく、更にまた、使用後にゴミとして廃棄処理するに際しても焼却適性を有する液体小袋包装体を製造し得ることを見出して本発明を完成したものである。
【０００５】
すなわち、本発明は、可撓性プラスチック基材の一方の面に、少なくとも、無機酸化物の薄膜、シランカップリング剤を含む水・アルコ−ル系組成物によるコ−ティング薄膜、アンカ−コ−ト剤によるアンカ−コ−ト剤層および／またはラミネ−ト用接着剤によるラミネ−ト用接着剤層、および、ヒ−トシ−ル性樹脂層を順次に積層させて積層材を構成し、更に、該積層材を、そのヒ−トシ−ル性樹脂層面を対向させて重ね合わせその外周周辺の端部をヒ−トシ−ルしてヒ−トシ−ル部を設けて袋体を構成し、更に、該袋体に、その開口部から液体ないし粘調体を充填包装してなることを特徴とする液体小袋包装体に関するものである。
【０００６】
【発明の実施の形態】
上記の本発明について以下に更に詳しく説明する。
まず、本発明にかかる液体小袋包装体の構成についてその一二を例示して図面を用いて説明すると、図１および図２は、本発明にかかる液体小袋包装体を構成する積層材についてその一二例の層構成を示す概略的断面図であり、図３および図４は、上記の図１に示す本発明にかかる積層材を使用して製袋した液体小袋についてその一二例の構成を示す概略的斜視図であり、図５および図６は、上記の図３および図４に示す本発明にかかる液体小袋内に内容物を充填包装してなる液体小袋包装体についてその一二例の構成を示す概略的斜視図である。
【０００７】
本発明にかかる液体小袋包装体を構成する積層材についてその一二例を例示すると、まず、本発明にかかる積層材としては、図１に示すように、可撓性プラスチック基材１の一方の面に、少なくとも、無機酸化物の薄膜２、シランカップリング剤を含む水・アルコ−ル系組成物によるコ−ティング薄膜３、アンカ−コ−ト剤によるアンカ−コ−ト剤層および／またはラミネ−ト用接着剤によるラミネ−ト用接着剤層４、および、ヒ−トシ−ル性樹脂層５を順次に積層させた構成からなる積層材Ａを基本構造とするものである。
次にまた、本発明にかかる積層材として、別の形態からなるものを例示すると、図２に示すように、上記の図１に示す積層材Ａの可撓性プラスチック基材１の他方の面に、更に、少なくとも、強靱性に富む基材フィルム層６を積層させた構成からなる積層材Ｂを挙げることができる。
上記に挙げた例は、本発明にかかる積層材を構成する一二例の例示であり、本発明は、これによって限定されるものではなく、例えば、本発明においては、図示しないが、更に、その使用目的、充填包装する内容物、流通経路、販売形態、用途等によって、他の基材を任意に積層して、種々の形態の積層材を設計して製造することができるものである。
なお、本発明において、無機酸化物の薄膜２と、シランカップリング剤を含む水・アルコ−ル系組成物によるコ−ティング薄膜３と、アンカ−コ−ト剤によるアンカ−コ−ト剤層および／またはラミネ−ト用接着剤によるラミネ−ト用接着剤層４とは、この順序で相互に隣接して積層していることが重要であるが、その他の各基材は、その使用目的、用途等によって、任意に積層して、種々の形態の積層材を設計して製造することができるものである。
【０００８】
次に、本発明において、上記のような積層材を使用して製袋してなる液体小袋の構成について説明すると、かかる液体小袋としては、例えば、上記の図１に示す積層材Ａを使用して製袋した液体小袋を例示して説明すると、図３に示すように、上記の積層材Ａ、Ａを２枚用意し、その最内層に位置するヒ−トシ−ル性樹脂層５、５の面を対向させて重ね合わせ、しかる後、その外周周辺の端部の三方をヒ−トシ−ルしてシ−ル部７、７、７を形成して、本発明にかかる三方シ−ル型の液体小袋Ｃを製造することができる。
あるいは、本発明にかかる液体小袋としては、図４に示すように、上記の図１に示す積層材Ａを用意し、これを折り返して、その最内層に位置するヒ−トシ−ル性樹脂層５、５の面を対向させて重ね合わせ、しかる後、その外周周辺の端部の二方をヒ−トシ−ルしてシ−ル部７、７を形成して、本発明にかかる二方シ−ル型の液体小袋Ｄを製造することができる。
【０００９】
而して、本発明においては、図５に示すように、上記で製造した液体小袋Ｃを使用し、その開口部８（図３に示す）から、例えば、醤油、ソ−ス、その他等の液状ないし粘体状の調味料９を充填し、次いで、その開口部８をヒ−トシ−ルして上部ヒ−トシ−ル部１０を形成して、本発明にかかる液体小袋包装体Ｅを製造することができる。
あるいは、本発明においては、図６に示すように、上記で製造した液体小袋Ｄを使用し、その開口部８（図４に示す）から、例えば、醤油、ソ−ス、その他等の液状ないし粘体状の調味料９を充填し、次いで、その開口部８をヒ−トシ−ルして上部ヒ−トシ−ル部１０を形成して、本発明にかかる液体小袋包装体Ｆを製造することができる。
なお、上記の図５および図６において、１１は、例えば、ＩノッチあるいはＶノッチ等の開封用の切れ目を表すものである。
上記の例示は、本発明にかかる液体小袋、あるいは、液体小袋包装体についてその一二例を例示したものであり、本発明は、これによって限定されるものではなく、例えば、液体小袋の形態としては、図示しないが、例えば、ピロ−包装形態、ガセット包装形態、スタンディングパウチ包装形態、その他等の内容物に合った小袋形態を取り得るものである。
【００１０】
次に、本発明において、上記のような本発明にかかる液体小袋包装体を構成する材料、製造法等について説明すると、かかる材料、製造法等としては、種々の材料、製造法等を使用することができる。
まず、本発明において、本発明にかかる液体小袋包装体を構成する材料について説明すると、まず、可撓性プラスチック基材としては、無機酸化物の薄膜を保持し得るプラスチックのフィルムないしシ−トであればいずれのものでも使用することができ、例えば、ポリエチレン、ポリプロピレン、ポリブテン等のポリオレフィン系樹脂、（メタ）アクリル系樹脂、ポリ塩化ビニル系樹脂、ポリスチレン系樹脂、ポリ塩化ビニリデン系樹脂、エチレン−酢酸ビニル共重合体ケン化物、ポリビニルアルコ−ル、ポリカ−ボネ−ト系樹脂、フッ素系樹脂、ポリ酢酸ビニル系樹脂、アセタ−ル系樹脂、ポリエステル系樹脂、ポリアミド系樹脂、その他等の各種の樹脂のフィルムないしシ−トを使用することができる。
これらの樹脂のフィルムないしシ−トは、一軸ないし二軸方向に延伸されているものでもよく、また、その厚さとしては、１０〜２００μｍ位、好ましくは、１０〜１００μｍ位が望ましい。
また、上記の樹脂のフィルムないしシ−トとしては、必要ならば、その表面にアンカ−コ−ト剤等をコ−ティングして表面平滑化処理、あるいは、コロナ処理、オゾン処理、プラズマ処理等の前処理等を施すこともできる。
【００１１】
次に、本発明において、液体小袋包装体を構成する無機酸化物の薄膜としては、基本的に金属の酸化物をアモルファス（非晶質）化した薄膜であれば使用可能であり、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化物をアモルファス（非晶質）化した薄膜を使用することができる。
而して、包装用材料等に適するものとしては、ケイ素（Ｓｉ）、アルミニウム（Ａｌ）等の金属の酸化物をアモルファス（非晶質）化した薄膜を挙げることができる。
而して、上記の金属の酸化物をアモルファス（非晶質）化した薄膜は、ケイ素酸化物、アルミニウム酸化物、マグネシウム酸化物等のように金属酸化物として呼ぶことができ、その表記は、例えば、ＳｉＯX 、ＡｌＯX 、ＭｇＯX 等のようにＭＯX （ただし、式中、Ｍは、金属元素を表し、Ｘの値は、金属元素によってそれぞれ範囲がことなる。）で表される。
また、上記のＸの値の範囲としては、ケイ素（Ｓｉ）は、０〜２、アルミニウム（Ａｌ）は、０〜１．５、マグネシウム（Ｍｇ）は、０〜１、カルシウム（Ｃａ）は、０〜１、カリウム（Ｋ）は、０〜０．５、スズ（Ｓｎ）は、０〜２、ナトリウム（Ｎａ）は、０〜０．５、ホウ素（Ｂ）は、０〜１、５、チタン（Ｔｉ）は、０〜２、鉛（Ｐｂ）は、０〜１、ジルコニウム（Ｚｒ）は０〜２、イットリウム（Ｙ）は、０〜１．５の範囲の値をとることができる。
上記において、Ｘ＝０の場合、完全な金属であり、透明ではなく全く使用することができない、また、Ｘの範囲の上限は、完全に酸化した値である。
本発明において、包装用材料としては、一般的に、ケイ素（Ｓｉ）、アルミニウム（Ａｌ）以外は、使用される例に乏しく、ケイ素（Ｓｉ）は、１．０〜２．０、アルミニウム（Ａｌ）は、０．５〜１．５の範囲の値のものを使用することができる。
本発明において、上記のような無機酸化物の薄膜の膜厚としては、使用する金属、または金属の酸化物の種類等によって異なるが、例えば、５０〜３０００Å位、好ましくは、１００〜１０００Å位の範囲内で任意に選択して形成することが望ましい。
また、本発明においては、無機酸化物の薄膜としては、無機酸化物の薄膜の１層だけではなく、２層あるいはそれ以上を積層した積層体の状態でもよく、また、使用する金属、または金属の酸化物としては、１種または２種以上の混合物で使用し、異種の材質で混合した無機酸化物の薄膜を構成することもできる。
【００１２】
次に、本発明において、可撓性プラスチック基材の上に、無機酸化物の薄膜を形成する方法について説明すると、かかる方法としては、例えば、真空蒸着法、スパッタリング法、イオンプレ−ティング法等の物理気相成長法（Ｐｈｙｓｉｃａｌ  Ｖａｐｏｒ  Ｄｅｐｏｓｉｔｉｏｎ法、ＰＶＤ法）、あるいは、プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法、ＣＶＤ法）等を挙げることができる。
なお、本発明において、包装用材料に用いられる積層材を製造する場合には、主に、真空蒸着法を用い、一部、プラズマ化学気相成長法も用いられる。
その具体例を挙げると、図７は、巻き取り式蒸着機の一例を示す概略的構成図である。
図７に示すように、真空チャンバ−１１１の中で、巻き出しロ−ル１１２から繰り出す可撓性プラスチック基材１１３は、コ−ティングドラム１１４を通り、蒸着チャンバ−１１５の中に入り、ここで、るつぼ１１６で熱せられた蒸着源を蒸発させ、更に、必要ならば、酸素吹き出し口１１７より酸素等を噴出させながら、上記の冷却したコ−ティングドラム１１４上の可撓性プラスチック基材１１３の上に、マスク１１８、１１８を介して無機酸化物の蒸着膜を成膜化し、次いで蒸着膜を形成した可撓性プラスチック基材１１３を真空チャンバ−１１１内に送り出して巻き取りロ−ル１１９に巻き取ることによって、本発明にかかる無機酸化物の薄膜を有する可撓性プラスチック基材を製造することができる。
【００１３】
本発明において、無機酸化物の薄膜形成法について更にに説明すると、上記のような金属の酸化物を原料とし、これを加熱して可撓性プラスチック基材の上に蒸着する真空蒸着法、または原料に金属または金属の酸化物を使用し、酸素を導入して酸化させて可撓性プラスチック基材の上に蒸着する酸化反応蒸着法、更に酸化反応をプラズマで助成するプラズマ助成式の酸化反応蒸着法等を用いて蒸着膜を形成することができる。
なお、本発明においては、酸化ケイ素の蒸着膜を形成する場合、オルガノシロキサンを原料とするプラズマ化学気相成長法を用いて蒸着膜を形成することができる。
【００１４】
次にまた、本発明において、液体小袋包装体を構成するシランカップリング剤を含む水・アルコ−ル系組成物によるコ−ティング薄膜を形成するシランカップリング剤としては、二元反応性を有する有機官能性シランモノマ−類を使用することができ、例えば、γ−クロロプロピルトリメトキシシラン、ビニルトリクロロシラン、ビニルトリエトキシシラン、ビニル−トリス（β−メトキシエトキシ）シラン、γ−メタクリルオキシプロピルトリメトキシシラン、β−（３、４−エポキシシクロヘキシル）エチルトリメトキシシラン、γ−グリシドキシプロピルトリメトキシシラン、ビニルトリアセトキシシラン、γ−メルカプトプロピルトリメトキシシラン、Ｎ−β（アミノエチル）−γ−アミノプロピルトリメトキシシラン、Ｎ−β（アミノエチル）−γ−アミノプロピルメチルジメトキシシラン、γ−ウレイドプロピルトリエトキシシラン、ビス（β−ヒドロキシエチル）−γ−アミノプロピルトリエトキシシラン、γ−アミノプロピルシリコ−ンの水溶液等の１種ないしそれ以上を使用することができる。
上記のようなシランカップリング剤は、その分子の一端にある官能基、通常、クロロ、アルコキシ、または、アセトキシ基等が加水分解し、シラノ−ル基（ＳｉＯＨ）を形成し、これが、無機酸化物の薄膜を構成する金属、あるいは無機酸化物の薄膜表面上の活性な基、例えば、水酸基等の官能基と何らかの作用により、例えば、脱水縮合反応等の反応を起こして、無機酸化物の薄膜表面上にシランカップリング剤が共有結合等で修飾され、更に、シラノ−ル基自体の無機酸化物の薄膜表面に吸着や水素結合等により強固な結合を形成する。
他方、シランカップリング剤の他端にあるビニル、メタクリロキシ、アミノ、エポキシ、あるいは、メルカプト等の有機官能基が、そのシランカップリング剤の薄膜の上に形成される、例えば、ラミネ−ト用接着剤層、アンカ−コ−ト剤層、その他の層等を構成する物質と反応して強固な結合を形成し、更に、上記のラミネ−ト用接着剤層、アンカ−コ−ト剤層等を介して、ヒ−トシ−ル性樹脂層が強固に密接着して、そのラミネ−ト強度を高め、このようにして、本発明においては、ラミネ−ト強度の高い強固な積層構造を形成可能とするものである。
本発明においては、シランカップリング剤が有する無機性と有機性とを利用し、無機酸化物の薄膜と、ラミネ−ト用接着剤層あるいはアンカ−コ−ト剤層を介して、ヒ−トシ−ル性樹脂層との密接着性を向上させ、これにより、そのラミネ−ト強度等を高めるものである。
【００１５】
而して、本発明において、上記のシランカップリング剤を含む水・アルコ−ル系組成物によるコ−ティング薄膜を形成する方法としては、上記のようなシランカップリング剤の１種ないしそれ以上に、溶媒、希釈剤として、水（１００％）もしくは、少なくとも水を含む、イソプロピルアルコ−ル（ＩＰＡ）、あるいは、酢酸エチル等の単体あるいは混合体からなる溶媒、希釈材等を加えて充分に溶解ないし混合してシランカップリング剤を含む水・アルコ−ル系組成物を調整し、該水・アルコ−ル系組成物を、例えば、ロ−ルコ−ト、グラビアコ−ト、ナイフコ−ト、デップコ−ト、スプレイコ−ト、その他のコ−ティング法で無機酸化物の薄膜の上にコ−ティングし、しかる後コ−ティング膜を乾燥させて溶媒等を除去して硬化被膜層を形成することによって、本発明にかかるコ−ティング薄膜を形成することができる。
上記において、シランカップリング剤組成物の調整に際しては、必要ならば、樹脂等の結合剤、安定剤、充填剤、滑剤、紫外線吸収剤、その他等の添加剤を任意に添加することができる。
上記において、シランカップリング剤の含有量としては、０．０５重量％〜１０重量％位、好ましくは、０．１重量％〜５重量％位が望ましく、また、水の含有量としては、１．０重量％〜１００重量％位、好ましくは、５．０重量％〜７５重量％位が望ましく、更にまた、アルコ−ル等の含有量としては、０．１〜７５重量％、好ましくは、０．５〜５０重量％位が望ましい。
【００１６】
なお、本発明において、シランカップリング剤組成物中に水を含有させることにより、カップリング剤中のアルコキシ、クロロ等の官能基が加水分解を起こし、シラノ−ル基（Ｓｉ−ＯＨ）が形成され、而して、このシラノ−ル基と無機酸化物の蒸着膜表面に存在する水酸基等の官能基との間で脱水縮合反応が起こって、無機酸化物の蒸着膜面上にシランカップリング剤が共有結合で修飾される。
更に、シラノ−ル基自体の無機酸化物の蒸着膜への吸着あるいは水素結合による結合等も起こる。
他方、シランカップリング剤の他端にあるビニル、メタクリロキシ、アミノ、エポキシ、あるいは、メルカプト等の有機官能基を有し、これらの有機官能基と、積層する際に使用するラミネ−ト用接着剤、アンカ−コ−ト剤、その他の層を構成する物質と反応して強固に結合を形成する。
以上のような結果、無機酸化物の薄膜とヒ−トシ−ル性樹脂層等の積層素材との層間において、その両者がシランカップリング剤を介して非常に強固に接着し、望ましい積層材、包装用容器等を製造することが可能となるものである。
また、上記のコ−ティング薄膜の膜厚としては、例えば、シランカップリング剤による単分子膜の状態でコ−ティング薄膜が形成さていることが最も望ましいものであり、従って、数Å〜数千Å位の膜厚、具体的には、１０〜１０００Å位の膜厚で形成されていることが好ましい。
【００１７】
次に、本発明において、液体小袋包装体を構成するアンカ−コ−ト剤によるアンカ−コ−ト剤層を形成するアンカ−コ−ト剤としては、例えば、アルキルチタネ−ト等の有機チタン系アンカ−コ−ト剤、イソシアネ−ト系アンカ−コ−ト剤、ポリエチレンイミン系アンカ−コ−ト剤、ポリブタジエン系アンカ−コ−ト剤、その他等を使用することができる。
而して、本発明においては、上記と同様に、アンカ−コ−ト剤を、例えば、ロ−ルコ−ト、グラビアコ−ト、ナイフコ−ト、デップコ−ト、スプレイコ−ト、その他のコ−ティング法でコ−ティングし、溶剤、希釈剤等を乾燥して、本発明にかかるアンカ−コ−ト剤によるアンカ−コ−ト剤層を形成することができる。上記のおいて、アンカ−コ−ト剤の塗布量としては、０．１〜５ｇ／ｍ2 （乾燥状態）位が望ましい。
【００１８】
次に、本発明において、液体小袋包装体を構成するラミネ−ト用接着剤による接着剤層を形成するラミネ−ト用接着剤としては、例えば、ポリウレタン系、ポリエステル系、ポリアミド系、エポキシ系、ポリ（メタ）アクリル系、ポリ酢酸ビニル系、ポリオレフィン系ないし変性ポリオレフィン系、カゼイン、ワックス、エチレン−（メタ）アクリル酸共重合体、ポリブタジエン系、その他等をビヒクルの主成分とする溶剤型、水性型、無溶剤型、あるいは、熱溶融型等の各種のラミネ−ト用接着剤を使用することができる。
而して、本発明においては、上記と同様に、ラミネ−ト用接着剤を、例えば、ロ−ルコ−ト、グラビアコ−ト、ナイフコ−ト、デップコ−ト、スプレイコ−ト、その他のコ−ティング法でコ−ティングし、溶剤、希釈剤等を乾燥して、本発明にかかるラミネ−ト用接着剤による接着剤層を形成することができる。
上記のおいて、ラミネ−ト用接着剤の塗布量としては、０．１〜５ｇ／ｍ2 （乾燥状態）位が望ましい。
【００１９】
ところで、本発明において、上記のようなアンカ−コ−ト剤層を形成するアンカ−コ−ト剤、および、ラミネ−ト用接着剤層を形成するラミネ−ト用接着剤としては、例えば、トリレンジイソシアナ−ト、ジフェニルメタンジイソシアナ−ト、ポリメチレンポリフェニレンポリイソシアナ−ト等の芳香族ポリイソシアナ−ト、あるいは、ヘキサメチレンジイソシアナ−ト、キシリレンジイソシアナ−ト等の脂肪族ポリイソシアナ−ト等の多官能イソシアネ−トと、ポリエ−テル系ポリオ−ル、ポリエステル系ポリオ−ル、ポリアクリレ−トポリオ−ル等のヒドロキシル基含有化合物との反応により得られるポリエ−テルポリウレタン系樹脂、ポリエステル系ポリウレタン系樹脂、または、ポリアクリレ−トポリウレタン系樹脂を主成分とするアンカ−コ−ト剤、あるいは、ラミネ−ト用接着剤を使用することが望ましいものである。
本発明においては、上記のようなポリエ−テルポリウレタン系樹脂、ポリエステル系ポリウレタン系樹脂、または、ポリアクリレ−トポリウレタン系樹脂等のポリウレタン系樹脂が有する柔軟性、屈曲性等を利用して、アンカ−コ−ト剤、あるいは、ラミネ−ト用接着剤を構成するものである。
而して、上記のようなアンカ−コ−ト剤、あるいは、ラミネ−ト用接着剤を使用して形成してなるアンカ−コ−ト剤層、あるいは、ラミネ−ト用接着剤層は、柔らかく、柔軟性に富み、かつ、屈曲性に富む薄膜を形成することができ、その引っ張り伸長度を向上させ、無機酸化物の薄膜に対し柔軟性、屈曲性等を有する被膜として作用し、例えば、ラミネ−ト加工、印刷加工、あるいは、製袋加工等の後加工時における無機酸化物の薄膜の後加工適性を向上させ、後加工時における無機酸化物の薄膜のクラック等の発生等を防止するものである。
ちなみに、本発明において、上記のようなアンカ−コ−ト剤によるアンカ−コ−ト剤層および／またはラミネ−ト用接着剤によるラミネ−ト用接着剤層は、ＪＩＳ規格Ｋ７１１３に基づいて、１００〜３００％の範囲からなる引っ張り伸度を有するものである。
而して、本発明においては、上記のようなアンカ−コ−ト剤によるアンカ−コ−ト剤層および／またはラミネ−ト用接着剤によるラミネ−ト用接着剤層の引っ張り伸度、および、前述のようにな、シランカップリング剤が有する無機性と有機性等を利用し、無機酸化物の薄膜と、ヒ−トシ−ル性樹脂層との密接着性を向上させ、これにより、無機酸化物の薄膜のクラック等の発生を防止し、そのラミネ−ト強度等を高めるものである。
上記において、引っ張り伸度が、１００％未満であると、積層材としての柔軟性がなくなり、無機酸化物の薄膜へクラック等が発生し易くなることから好ましくなく、また、引っ張り伸度が、３００％を越えると、アンカ−コ−ト剤、あるいは、ラミネ−ト用接着剤とうしての接着性の強度が十分でなく、要求されるラミネ−ト強度が発現されにくくなることから好ましくないものである。
【００２０】
次に、本発明において、液体小袋包装体を構成するヒ−トシ−ル性樹脂層を形成するヒ−トシ−ル性樹脂としては、熱によって溶融し相互に融着し得る樹脂のフィルムないしシ−トを使用することができ、具体的には、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂のフィルムないしシ−トを使用することができる。
而して、上記のフィルムないしシ−トは、その樹脂を含む組成物によるコ−ティング膜の状態で使用することができる。
その膜もしくはフィルムないしシ−トの厚さとしては、５μｍないし３００μｍ位が好ましくは、更には、１０μｍないし１００μｍ位が望ましい。
【００２１】
次にまた、本発明において、液体小袋包装体を構成する基材フィルム層を形成する基材フィルムとしては、例えば、包装用容器を構成する場合、基本素材となることから、機械的、物理的、化学的、その他等において優れた性質を有し、特に、強度を有して強靱であり、かつ耐熱性を有する樹脂のフィルムないしシ−トを使用することができ、具体的には、例えば、ポリエステル系樹脂、ポリアミド系樹脂、ポリアラミド系樹脂、ポリオレフィン系樹脂、ポリカ−ボネ−ト系樹脂、ポリスチレン系樹脂、ポリアセタ−ル系樹脂、フッ素系樹脂、その他等の強靱な樹脂のフィルムないしシ−ト、その他等を使用することができる。
而して、上記の樹脂のフィルムないしシ−トとしては、未延伸フィルム、あるいは一軸方向または二軸方向に延伸した延伸フィルム等のいずれのものでも使用することができる。
そのフィルムの厚さとしては、５μｍないし１００μｍ位、好ましくは、１０μｍないし５０μｍ位が望ましい。
なお、本発明においては、上記のような基材フィルムには、例えば、文字、図形、記号、絵柄、模様等の所望の印刷絵柄を通常の印刷法で表刷り印刷あるいは裏刷り印刷等が施されていてもよい。
【００２２】
次にまた、本発明において、上記の基材フィルム層を構成する基材フィルムとしては、例えば、紙層を構成する各種の紙基材を使用することができ、具体的には、本発明において、紙基材としては、賦型性、耐屈曲性、剛性等を持たせるものであり、例えば、強サイズ性の晒または未晒の紙基材、あるいは純白ロ−ル紙、クラフト紙、板紙、加工紙等の紙基材、その他等を使用することができる。
上記において、紙層を構成する紙基材としては、坪量約８０〜６００ｇ／ｍ2 位のもの、好ましくは、坪量約１００〜４５０ｇ／ｍ2 位のものを使用することが望ましい。
勿論、本発明においては、紙層を構成する紙基材と、上記に挙げた基材フィルムとしての各種の樹脂のフィルムないしシ−ト等を併用して使用することができる。
【００２３】
次に、本発明において、本発明にかかる液体小袋包装体を構成する材料として、例えば、水蒸気、水等のバリア−性を有する低密度ポリエチレン、中密度ポリエチレン、高密度ポリエチレン、直鎖状低密度ポリエチレン、ポリプロピレン、エチレン−プロピレン共重合体等の樹脂のフィルムないしシ−ト、あるいは、酸素、水蒸気等に対するバリア−性を有するポリ塩化ビニリデン、ポリビニルアルコ−ル、エチレン−酢酸ビニル共重合体ケン化物等の樹脂のフィルムないしシ−ト、樹脂に顔料等の着色剤を、その他、所望の添加剤を加えて混練してフィルム化してなる遮光性を有する各種の着色樹脂のフィルムないしシ−ト等を使用することができる。
これらの材料は、一種ないしそれ以上を組み合わせて使用することができる。上記のフィルムないしシ−トの厚さとしては、任意であるが、通常、５μｍないし３００μｍ位、更には、１０μｍないし１００μｍ位が望ましい。
【００２４】
なお、本発明においては、通常、液体小袋としては、物理的にも化学的にも過酷な条件におかれることから、液体小袋を構成する積層材には、厳しい包装適性が要求され、変形防止強度、落下衝撃強度、耐ピンホ−ル性、耐熱性、密封性、品質保全性、作業性、衛生性、その他等の種々の条件が要求され、このために、本発明においては、上記のような諸条件を充足する材料を任意に選択して使用することができ、具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸またはメタクリル酸共重合体、メチルペンテンポリマ−、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂、ポリカ−ボネ−ト系樹脂、ポリビニルアルコ−ル系樹脂、エチレン−酢酸ビニル共重合体のケン化物、フッ素系樹脂、ジエン系樹脂、ポリアセタ−ル系樹脂、ポリウレタン系樹脂、ニトロセルロ−ス、その他等の公知の樹脂のフィルムないしシ−トから任意に選択して使用することができる。
その他、例えば、セロハン等のフィルム、合成紙等も使用することができる。本発明において、上記のフィルムないしシ−トは、未延伸、一軸ないし二軸方向に延伸されたもの等のいずれのものでも使用することができる。
また、その厚さは、任意であるが、数μｍから３００μｍ位の範囲から選択して使用することができる。
更に、本発明においては、フィルムないしシ−トとしては、押し出し成膜、インフレ−ション成膜、コ−ティング膜等のいずれの性状の膜でもよい。
【００２５】
次に、上記の本発明において、上記のような材料を使用して積層材を製造する方法について説明すると、かかる方法としては、通常の包装材料をラミネ−トする方法、例えば、ウエットラミネ−ション法、ドライラミネ−ション法、無溶剤型ドライラミネ−ション法、押し出しラミネ−ション法、Ｔダイ押し出し成形法、共押し出しラミネ−ション法、インフレ−ション法、共押し出しインフレ−ション法、その他等で行うことができる。
而して、本発明においては、上記の積層を行う際に、必要ならば、例えば、コロナ処理、オゾン処理等の前処理をフィルムに施すことができ、また、例えば、イソシアネ−ト系（ウレタン系）、ポリエチレンイミン系、ポリブタジェン系、有機チタン系等のアンカ−コ−ティング剤、あるいはポリウレタン系、ポリアクリル系、ポリエステル系、エポキシ系、ポリ酢酸ビニル系、セルロ−ス系、その他等のラミネ−ト用接着剤等の公知の前処理、アンカ−コ−ト剤、接着剤等を使用することができる。
【００２６】
次に、本発明において、上記のような積層材を使用して製袋して液体小袋を製造する方法について説明すると、例えば、上記のような方法で製造した積層材を使用し、その内層のヒ−トシ−ル性樹脂層の面を対向させて、それを折り重ねるか、或いはその二枚を重ね合わせ、更にその周辺端部をヒ−トシ−ルしてシ−ル部を設けて液体小袋を製造することができる。
而して、その製袋方法としては、上記の積層材を、その内層の面を対向させて折り曲げるか、あるいはその二枚を重ね合わせ、更にその外周の周辺端部を、例えば、側面シ−ル型、二方シ−ル型、三方シ−ル型、四方シ−ル型、封筒貼りシ−ル型、合掌貼りシ−ル型（ピロ−シ−ル型）、ひだ付シ−ル型、平底シ−ル型、角底シ−ル型、その他等のヒ−トシ−ル形態によりヒ−トシ−ルして、本発明にかかる種々の形態の液体小袋を製造することができる。
その他、例えば、自立性包装袋（スタンディングパウチ）等も製造することが可能であり、更に、本発明においては、上記の積層材を使用してチュ−ブ容器等も製造することができる。
上記において、ヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
なお、本発明においては、上記のような液体小袋には、例えば、ワンピ−スタイプ、ツウ−ピ−スタイプ、その他等の注出口、あるいは開閉用ジッパ−等を任意に取り付けることができる。
【００２７】
次にまた、液体小袋として、紙基材を含む場合には、例えば、積層材として、紙基材を積層した積層材を製造し、これから所望の紙容器を製造するブランク板を製造し、しかる後該ブランク板を使用して胴部、底部、頭部等を製函して、例えば、ブリックタイプ、フラットタイプあるいはゲ−ベルトップタイプの液体用紙容器等を製造することができる。
また、その形状は、角形容器、丸形等の円筒状の紙缶等のいずれのものでも製造することができる。
【００２８】
本発明において、上記のようにして製造した液体小袋は、例えば、醤油、ソ−ス、出し汁、香辛料、料理用酒類、その他等の液体ないし粘調体からなる調味料類、ス−プ類、果汁類、その他等の各種の液状ないし粘体状の飲食物を充填包装し得るものである。
更に、本発明にかかる液体小袋は、上記のような飲食品の他に、例えば、接着剤、粘着剤等の化学品、化粧品、医薬品、その他等の種々の物品の充填包装に使用されるものである。
而して、本発明にかかる液体小袋は、バリア−材として無機酸化物の薄膜を有する樹脂のフィルムを使用し、更に、該バリア−材として無機酸化物の薄膜を有する樹脂のフィルムに、例えば、ヒ−トシ−ル性樹脂層等の他の樹脂のフィルムを積層する際に、シランカップリング剤を含む水・アルコ−ル系組成物によるコ−ティング薄膜、更に、アンカ−コ−ト剤によるアンカ−コ−ト剤層および／またはラミネ−ト用接着剤によるラミネ−ト用接着剤層を使用することにより、それらの層による接着性、柔軟性、屈曲性等の作用を利用し、その層間のラミネ−ト強度を著しく高めることができ、その結果、強度を有して諸堅牢性に優れ、更に、酸素ガス、水蒸気等のバリア−性に優れ、かつ、その貯蔵・保管ないし流通中に内容物の風味および食味等を損なうことないものである。
更にまた、本発明において、液体小袋包装体を使用後においては、該液体小袋を、ゴミとして廃棄し、燃焼処理する場合、有害な塩素ガス等の発生もなく、極めて環境対応に適するという利点を有するものである。
【００２９】
【実施例】
上記の本発明について実施例を挙げて更に具体的に説明する。
実施例１
厚さ１５μｍの２軸延伸ナイロンフィルムの片面に、プラズマ化学気相成長法により、厚さ３００Åの酸化ケイ素の蒸着膜を形成し、次いで、該酸化ケイ素の蒸着膜面に、シランカップリング剤として、γ−グリシドキシプロピルトリメトキシシラン、１重量部と、水：イソプロピルアルコ−ル＝１：１からなる溶媒１００重量部とからなる水・アルコ−ル系組成物を調整し，該水・アルコ−ル系組成物を使用し、これをグラビアロ−ルコ−ト法によりコ−ティングし、次いで、乾燥して、厚さ０．１ｇ／ｍ2 （乾燥状態）のコ−ティング薄膜を形成した。
次に、上記のコ−ティング薄膜の上に、ウレタン系のアンカ−コ−ティング剤を上記と同様にしてコ−ティングして、厚さ０．５ｇ／ｍ2 （乾燥状態）のアンカ−コ−ト剤層を形成した。
更に、上記のアンカ−コ−ト剤層の上に、チ−グラ−系触媒を用いて重合されたエチレン・α−オレフィン共重合体（ＬＬＤＰＥ、ＭＩ＝８．０、密度＝０．９１１）を溶融押し出しながら、その溶融押し出し樹脂面にオゾン処理を施しながら、押し出し加工法により押し出し加工して、厚さ２０μｍの接着剤層を形成した。
次いで、上記の接着剤層の上に、シングルサイト系触媒により重合されたエチレン・α−オレフィン共重合体（ＬＬＤＰＥ、ＭＩ＝７．３、密度＝０．９００）８０重量％とエチレン・ブテン共重合体（ＭＩ＝３．５、密度＝０．８８５、ブテン含有量２０％）２０重量％とからなるブレンド物を、押し出し温度２９０℃、加工速度１００ｍ／ｍｉｎで溶融押し出しコ−ティングして、厚さ２０μｍのヒ−トシ−ル性樹脂層を形成して、下記の層構成からなる積層材を製造した。厚さ１５μｍ・２軸延伸ナイロンフィルム／厚さ３００Å・酸化ケイ素の蒸着膜／厚さ０．１ｇ／ｍ2 ・コ−ティング薄膜／厚さ０．５ｇ／ｍ2 ・アンカ−コ−ト剤層／厚さ２０μｍ・接着剤層／厚さ２０μｍ・ヒ−トシ−ル性樹脂層
上記において、厚さ１５μｍの２軸延伸ナイロンフィルムの片面に、プラズマ化学気相成長法により、厚さ３００Åの酸化ケイ素の蒸着膜を形成する代わりに、厚さ１２μｍの２軸延伸ポリエチレンテレフタレ−トフィルムを使用、このフィルムの片面に、真空蒸着装置を使用し、アルミニウム金属を蒸発させ、かつ、酸素ガスを供給しながら、その両者を反応させて、厚さ３００Åの酸化ケイ素の蒸着膜を形成し、これを使用して、以下、上記の実施例１と同様にして、下記の層構成からなる積層材を製造した。
厚さ１２μｍ・２軸延伸ポリエチレンテレフタレ−トフィルム／厚さ３００Å・酸化アルミニウムの蒸着膜／厚さ０．１ｇ／ｍ2 ・コ−ティング薄膜／厚さ０．５ｇ／ｍ2 ・アンカ−コ−ト剤層／厚さ２０μｍ・接着剤層／厚さ２０μｍ・ヒ−トシ−ル性樹脂層
【００３０】
実施例２
シランカップリング剤を含む水・アルコ−ル系組成物として、Ｎ−β（アミノエチル）−γ−アミノプロピルトリメトキシシラン〔ＮＨ2 ＣＨ2 ＣＨ2 ＮＨ2 ＣＨ2 ＣＨ2 ＣＨ2 Ｓｉ（ＯＭｅ）3 、沸点２５９℃、比重１．０３〕１重量部と、水：イソプロピルアルコ−ル＝１：１からなる溶媒１００重量部とからなる水・アルコ−ル系組成物を調整し、該水・アルコ−ル系組成物を使用し、それ以外は、上記の実施例１と同様にして、下記の層構成からなる積層材を製造した。厚さ１５μｍ・２軸延伸ナイロンフィルム／厚さ３００Å・酸化ケイ素の蒸着膜／厚さ０．１ｇ／ｍ2 ・コ−ティング薄膜／厚さ０．１ｇ／ｍ2 ・アンカ−コ−ト剤層／厚さ２０μｍ・接着剤層／厚さ２０μｍ・ヒ−トシ−ル性樹脂層
【００３１】
実施例３
上記の実施例１において、接着剤層の上に、シングルサイト系触媒により重合されたエチレン・α−オレフィン共重合体（ＬＬＤＰＥ、ＭＩ＝７．３、密度＝０．９００）８０重量％とエチレン・ブテン共重合体（ＭＩ＝３．５、密度＝０．８８５、ブテン含有量２０％）２０重量％とからなるブレンド物を、押し出し温度２９０℃、加工速度１００ｍ／ｍｉｎで溶融押し出しコ−ティングして、厚さ２０μｍのヒ−トシ−ル性樹脂層を形成する代わりに、上記と同じブレンド物を使用してインフレ−ション法を利用して製膜化し、次いで、該製膜化したヒ−トシ−ル性樹脂フィルムを使用し、上記の接着剤層の上に、ドライラミネ−ション法を利用して積層して、下記の層構成からなる積層材を製造した。
なお、上記の実施例１におけるポリウレタン系のアンカ−コ−ティング剤の代わりに、同じく、ポリウレタン系のラミネ−ト用接着剤を使用し、上記の実施例１と同様にしてコ−ティングして、厚さ４．０ｇ／ｍ2 （乾燥状態）のラミネ−ト用接着剤層を形成した。
厚さ１５μｍ・２軸延伸ナイロンフィルム／厚さ３００Å・酸化ケイ素の蒸着膜／厚さ０．１ｇ／ｍ2 ・コ−ティング薄膜／厚さ４．０ｇ／ｍ2 ・ラミネ−ト用接着剤層／厚さ２０μｍ・接着剤層／厚さ２０μｍ・ヒ−トシ−ル性樹脂層
【００３２】
比較例１
上記の実施例１において、厚さ１５μｍの２軸延伸ナイロンフィルムの片面に、プラズマ化学気相成長法により、厚さ３００Åの酸化ケイ素の蒸着膜を形成する代わりに、厚さ１５μｍの２軸延伸ナイロンフィルムの片面に、ポリ塩化ビニリデン系樹脂を含む組成物によるコ−ティング膜を形成し、次いで、実施例１に記載した水・アルコ−ル系組成物によるコ−ティング薄膜を形成することを省き、以下、上記の実施例１と同様にして、下記の層構成からなる積層材を製造した。
ポリ塩化ビニリデン系樹脂コ−トの厚さ１５μｍ・２軸延伸ナイロンフィクム／厚さ０．５ｇ／ｍ2 ・アンカ−コ−ト剤層／厚さ２０μｍ・接着剤層／厚さ２０μｍ・ヒ−トシ−ル性樹脂層
【００３３】
比較例２
上記の実施例１において、水・アルコ−ル系組成物によるコ−ティング薄膜を形成することを省き、それ以外は、上記の実施例１と同様にして、下記の層構成からなる積層材を製造した。
厚さ１５μｍ・２軸延伸ナイロンフィルム／厚さ３００Å・酸化ケイ素の蒸着膜／厚さ０．５ｇ／ｍ2 ・アンカ−コ−ト剤層／厚さ２０μｍ・接着剤層／厚さ２０μｍ・ヒ−トシ−ル性樹脂層
【００３４】
実験例１
上記の実施例１〜３で製造した積層材と、上記の比較例１〜２で製造した積層材について、ラミネ−ト強度試験とヒ−トシ−ル強度試験を行なった。
上記のラミネ−ト強度試験は、剥離試験機（株式会社オリエンテック製、機種名、テンシロン万能試験機）を使用し、試料１５ｍｍ巾、剥離角度９０度、ロ−ドセル５ｋｇｆ、剥離速度５０ｍｍ／ｍｉｎ、支点間距離５０ｍｍ、剥離方法Ｔ字型剥離の条件でラミネ−ト強度試験を行なった。
また、ヒ−トシ−ル強度は、シ−ル条件１４０℃×１Ｋｇ／ｃｍ2 ×１秒で行い、上記の剥離試験機を使用し、試料１５ｍｍ巾、ロ−ドセル、２０Ｋｇｆ、剥離速度、３００ｍｍ／ｍｉｎ、支点間距離、５０ｍｍ、Ｔ字型剥離の条件でヒ−トシ−ル強度試験を行った。
その結果を下記の表１に示す。
【００３５】
【表１】
0004090562.tif 000002
【００３６】
上記の表１に示すように、実施例１〜３のものは、比較例１〜２のもの、特に、比較例２のものに対し、ラミネ−ト強度が著しく高く、このことより、シランカップリング剤のコ−ティング薄膜を形成することで剥離強度が向上することが判明した。
なお、比較例１のものは、ポリ塩化ビニリデン系樹脂組成物によるコ−ティング膜を形成しているので、使用後にゴミとして廃棄し、焼却処理すると、塩素ガスの発生が懸念され、環境対応に適するものではなかった。
【００３７】
実験例２
次に、上記の実施例１〜３で製造した積層材と、上記の比較例１〜２で製造した積層材について、引き裂き性試験を行なった。
上記の引き裂き性試験は、積層材の端に５ｍｍの切り込みを入れ、それぞれドライ（空気中）およびウエット（水中）で手で引き裂き、その引き裂き感を評価した。
その結果を下記の表２に示す。
【００３８】
【表２】
0004090562.tif 000003
上記の表１において、引き裂き性の見方は、○は、きれいに引き裂けること、△は、多少の糸引きはあるが引き裂けること、×は、ヒ−トシ−ル性樹脂層が伸びて引き裂けないことを表す。
【００３９】
上記の表２に示すように、実施例１〜３のものは、比較例１〜２のもの、特に、比較例２のものに対し、引き裂き性は、良好であった。
なお、比較例１のものは、ポリ塩化ビニリデン系樹脂を含む組成物によるコ−ティング膜を形成しているので、使用後にゴミとして廃棄し、焼却処理すると、塩素ガスの発生が懸念され、環境対応に適するものではなかった。
【００４０】
実験例３
更に、上記の実施例１〜３で製造した積層材と、上記の比較例１〜２で製造した積層材について、更には、該積層材を性袋して製造した液体小袋について、下記のデ−タを測定した。
（１）．酸素透過度の測定
これは、温度２３℃、湿度９０％ＲＨの条件で、米国、モコン（ＭＯＣＯＮ）社製の測定機〔機種名、オクストラン（ＯＸＴＲＡＮ）〕にて測定した。
（２）．水蒸気透過度の測定
これは、温度４０℃、湿度１００％ＲＨの条件で、米国、モコン（ＭＯＣＯＮ）社製の測定機〔機種名、パ−マトラン（ＰＥＲＭＡＴＲＡＮ）〕にて測定した。
上記の測定結果について、下記の表３に示す。
【００４１】
【表３】
0004090562.tif 000004
0004090562.tif 000005
上記の表３において、ゲルボ（２５回）とは、ゲルボフレックステスト後のことであり、ゲルボフレックステスタ−により、２５回の屈曲試験を実施した後のシ−トを用いて測定したもののことを言うものであり、また、液体充填機後とは、液体充填包装機を用いて、液体小袋の形態で内容物を充填してシ−ルした後、その直後の包装体について測定したものを言い、更に、ピロ−包装後とは、縦ピロ−、または、横ピロ−充填機にて、内容物を充填し、シ−ルを実施した後、その包装体について測定したもののことを言うものである。
また、上記の表３において、酸素透過度は、ｃｍ3 ／ｍ2 ／ｄａｙ・２３℃・９０％ＲＨの単位であり、また、水蒸気透過度は、ｇ／ｍ2 ／ｄａｙ・４０℃・１００％ＲＨの単位である。
【００４２】
上記の表３に示す結果より明らかなように、実施例１〜３のものは、酸素透過度および水蒸気透過度において良好であったが、これに対し、比較例１〜２のものは、そのいずれも、劣っていた。
【００４３】
【発明の効果】
以上の説明で明らかなように、本発明は、バリア−材として、無機酸化物の薄膜を有する樹脂のフィルムに着目し、更に、該バリア−材としての無機酸化物の薄膜を有する樹脂のフィルムに、例えば、ヒ−トシ−ル性樹脂層等の他の樹脂のフィルムを積層する際に、シランカップリング剤を含む水・アルコ−ル系組成物、更に、アンカ−コ−ト剤、ラミネ−ト用接着剤等を使用することに着目し、まず、可撓性プラスチック基材の一方の面に、無機酸化物の薄膜を設け、更に、該無機酸化物の薄膜の上に、シランカップリング剤を含む水・アルコ−ル系組成物によるコ−ティング薄膜を設け、更に、アンカ−コ−ト剤によるアンカ−コ−ト剤層および／またはラミネ−ト用接着剤によるラミネ−ト用接着剤層を設け、次いで、ヒ−トシ−ル性樹脂層を積層させて積層材を構成し、而して、該積層材を、そのヒ−トシ−ル性樹脂層面を対向させて重ね合わせその外周周辺の端部をヒ−トシ−ルしてヒ−トシ−ル部を設けて袋体を構成し、更に、該袋体に、その開口部から液体ないし粘調体からなる調味料等を充填包装して液体小袋包装体を製造して、強度を有して諸堅牢性に優れ、更に、酸素ガス、水蒸気等のバリア−性に優れ、かつ、優れたラミネ−ト強度を有し、その貯蔵・保管ないし流通中に内容物の風味および食味等を損なうことなく、更にまた、引き裂き性に優れ、また、使用後にゴミとして廃棄処理するに際しても焼却適性を有する液体小袋包装体を製造し得ることができるというものである。
【図面の簡単な説明】
【図１】本発明にかかる液体小袋包装体を構成する積層材についてその一例の層構成を示す概略的断面図である。
【図２】本発明にかかる液体小袋包装体を構成する積層材についてその一例の層構成を示す概略的断面図である。
【図３】図１に示す積層材を使用して製袋した液体小袋の構成を示す概略的斜視図である。
【図４】図１に示す積層材を使用して製袋した液体小袋の構成を示す概略的斜視図である。
【図５】図３に示す液体小袋内に内容物を充填包装した本発明にかかる液体小袋包装体の構成を示す概略的斜視図である。
【図６】図４に示す液体小袋内に内容物を充填包装した本発明にかかる液体小袋包装体の構成を示す概略的斜視図である。
【図７】巻き取り式蒸着機の一例を示す概略的構成図である。
【符号の説明】
１  可撓性プラスチック基材
２  無機酸化物の薄膜
３  コ−ティング薄膜
４  アンカ−コ−ト剤によるアンカ−コ−ト剤層および／またはラミネ−ト用接着剤によるラミネ−ト用接着剤層
５  ヒ−トシ−ル性樹脂層
６  基材フィルム層
７  シ−ル部
８  開口部
９  内容物
１０  上部シ−ル部
１１  開封用切り込み
１１１  真空チャンバ−
１１２  巻き出しロ−ル
１１３  可撓性プラスチック基材
１１４  コ−ティングドラム
１１５  蒸着チャンバ−
１１６  るつぼ
１１７  酸素吹き出し口
１１８  マスク
１１９  巻き取りロ−ル
Ａ  積層材
Ｂ  積層材
Ｃ  液体小袋
Ｄ  液体小袋
Ｅ  液体小袋包装体
Ｆ  液体小袋包装体
【図１】
0004090562.tif 000006
【図２】
0004090562.tif 000007
【図３】
0004090562.tif 000008
【図４】
0004090562.tif 000009
【図５】
0004090562.tif 000010
【図６】
0004090562.tif 000011
【図７】
0004090562.tif 000012